СОСТАВ ДЛЯ ПОВЫШЕНИЯ НЕФТЕОТДАЧИ ПЛАСТОВ И СПОСОБ ЕГО ПРИГОТОВЛЕНИЯ
OIL RECOVERY ENHANCING COMPOSITION AND PREPARATION METHOD THEREOF

Изобретение относится к нефтедобывающей промышленности и может быть использовано для повышения нефтеотдачи низкотемпературных пластов путем изоляции или ограничения водопритока к нефтяным скважинам.
2
Известны составы для повышения нефтеотдачи пластов: состав, содержащий хлорид или нитрат алюминия, карбамид и воду (Пат. РФ №1654554, кл. Е21В 43/22, опубл. 07.06.1991); состав, содержащий соль алюминия, карбамид, неионогенный и, или анионактивный ПАВ и воду (Пат. РФ №2055167, кл. Е21В 43/22, опубл. 27.02.1996); состав, содержащий соль алюминия - хлорид алюминия, карбамид, цеолит натрия и воду (Пат. РФ №2143551, кл. Е21В 43/22, опубл. 27.12.1999). За счет тепловой энергии пласта карбамид постепенно гидролизуется, образуя СО и аммиак, рН раствора увеличивается, происходит гидролиз ионов алюминия, в результате через определенное время во всем объеме раствора практически мгновенно образуется гель. В результате образования геля снижается проницаемость пласта для воды. Однако составы можно использовать только для пластов с температурой выше 60-70°С, кроме того, гели, полученные из этих составов, не обладают достаточной прочностью, что снижает эффективность их применения.
Известны составы для повышения нефтеотдачи и изоляции водопритока к скважинам, полученные из растворов, содержащих соли алюминия, карбамид и воду, добавлением в состав водорастворимых полимеров - полиакриламида (Пат. РФ №2076202, кл. Е21В 43/22, опубл. 27.03.1997) и метилцеллюлозы (Пат. РФ №2174592, кл. Е21В 43/22, опубл. 10.10.2001). Гели имеют высокие прочностные характеристики, однако, гелеобразование в этих составах происходит при температурах выше 60-70°С, поэтому невозможно использовать их для низкотемпературных и охлажденных закачкой воды пластов.
Наиболее близким по технической сущности является состав для повышения нефтеотдачи пластов, содержащий карбамид, соль алюминия (алюминий хлористый или азотнокислый), уротропин и воду (Пат. РФ №2066743, кл. Е21В 43/22, опубл. 20.09.1996). Состав получают растворением расчетного количества компонентов в воде. Состав позволяет получить объемный гель гидроксида алюминия при пластовых температурах ниже 60°С. Однако гель обладает недостаточно высокими структурно-механическими свойствами, а также имеет заметно выраженную склонность к синерезису.
Задачей предлагаемого изобретения является повышение эффективности состава для увеличения нефтеотдачи пластов с низкой пластовой температурой путем изоляции или ограничения водопритока к нефтяным скважинам за счет повышения структурно-механических свойств, снижения синерезиса и улучшения фильтрационных характеристик геля, образующего водоизолирующий экран.
Технический результат достигается тем, что в состав, включающий соль алюминия, карбамид, уротропин и воду, дополнительно вводят водорастворимый полимер - поливиниловый спирт и борную кислоту. Способ получения состава для повышения нефтеотдачи пластов включает перемешивание водного раствора поливинилового спирта и водного раствора остальных компонентов состава. Водные растворы готовят с концентрациями в два раза, превышающими необходимые, затем смешением в равных количествах получают необходимый состав при следующем соотношении компонентов, мас.%: соль алюминия (в пересчете на безводную) - 2.0-8.0; карбамид - 4.0-16.0; уротропин - 2.0-8.0; поливиниловый спирт (ПВС) - 3.0-5.0; борная кислота - 0.5-1.0 и вода - остальное. Полученный состав при закачке в пласт с температурой ниже 60°С через определенное время в пласте образует объемный гель с высокими структурно-механическими свойствами. Гель блокирует наиболее обводненные высокопроницаемые пропластки, в результате непромытые нефтенасыщенные зоны подключаются к разработке.
В качестве показателей структурно-механических свойств гелей используют значения вязкости, модуля упругости и пластической прочности.
Измерение вязкости растворов проводят с использованием вибрационного вискозиметра с камертонным датчиком «Реокинетика». В качестве калибровочной жидкости используют дистиллированную воду.
Определение модуля упругости гелей проводят на основании диаграмм «напряжение - деформация», полученных в квазистатическом режиме сжатия цилиндрических образцов. Используют оригинальную аппаратуру на базе микрометра и электронных весов. Модуль упругости рассчитывают как угол наклона начального линейного участка зависимости напряжения сжатия от величины деформации, для которого соблюдается закон Гука.
Пластическую прочность измеряют на коническом пластометре П.А.Ребиндера.
Для определения фильтрационных характеристик через водонасыщенную модель, состоящую из насыпных колонок, заполненных дезинтегрированным керновым материалом, прокачивают 0.3 поровых объема гелеобразующего состава по прототипу. Колонку закрывают и оставляют на время, достаточное для гелеобразования (1-3 суток). После этого через колонку при нескольких фиксированных перепадах давления фильтруют 1 поровый объем водопроводной воды. В ходе фильтрации измеряют расход воды. Аналогично осуществляют эксперимент по закачке предлагаемого состава.
На основании данных фильтрационных опытов по формуле Дарси рассчитывают
2
проницаемость колонок по воде до и после образования геля. Формула для вычисления водопроницаемости k (µм) по уравнению Дарси:
где Q - расход воды через колонку;
µ - динамическая вязкость воды;
L - длина колонки;
S - площадь поперечного сечения колонки;
ΔР - перепад давления на колонке.
В лабораторных условиях провели исследование применимости предлагаемого состава для увеличения нефтеотдачи и ограничения водопритока в скважинах пермо-карбоновой залежи Усинского месторождения, расположенных в зонах залежи с пластовой температурой не более 23°С. Исследовали фильтрационные характеристики и нефтевытесняющую способность состава в неоднородной модели пласта. Исследования проводили на установке для изучения фильтрации при постоянном расходе через модель пласта, состоящую из двух параллельных колонок.
2
2
в
Эффективность применения предлагаемого состава изучали в процессе доотмыва остаточной нефти из двух параллельных колонок с различной проницаемостью. По полученным данным рассчитывали градиент давления grad P, атм/м, скорость фильтрации V, м/сут, подвижность жидкостей k/µ, мкм/(мПа·с), и коэффициент вытеснения нефти водой К, %. Использовали насыпные модели пласта, приготовленные из дезинтегрированного кернового материала, пресную воду и дегазированную нефть Усинского месторождения (термостабилизированная нефть с добавлением 30% керосина). Проницаемость параллельных моделей составляла 0.314 и 1.141 мкм и различалась в 3.6 раза. Время термостатирования подбиралось с учетом кинетики гелеобразования при температуре опыта и составляло 1 сут. Результаты исследований приведены в таблице 3.
После закачки состава, содержащего 5.0 мас.% ПВС, 1.0 мас.% борной кислоты, 5 мас.% алюминия азотнокислого, 15.0 мас.% карбамида, 6.0 мас.% уротропина и 68.0 мас.% воды в модели пласта в условиях, моделирующих доотмыв остаточной нефти в скважинах пермо-карбоновой залежи Усинского месторождения, при 25°С образуется блокирующий экран, выдерживающий перепад давлений больше 35 атм/м. Фильтрация жидкости после образования геля в модели пласта происходила при градиенте давления больше 40 атм/м. При этом наблюдалось выравнивание профиля притока и увеличение коэффициента нефтевытеснения на 5.6-11.3%.
Результаты исследований структурно-механических и фильтрационных характеристик прототипа и предлагаемого состава приведены в таблицах 1 и 2.
Приводим примеры конкретных составов.
Пример 1. (по прототипу) 72.0 г алюминия хлористого 6-водного, 160.0 г карбамида и 80.0 г уротропина растворяют в 688.0 г пресной воды. Получают 1000.0 г раствора, содержащего 4.0 мас.% алюминия хлористого, 16.0 мас.% карбамида, 8.0 мас.% уротропина и 72.0 мас.% воды. Полученный состав выдерживают при 22°С до образования геля. Время гелеобразования состава - 5 часов. Затем проводят измерения вязкости и упругости полученного геля. Значения вязкости и модуля упругости геля приведены в таблице 2.
Пример 2. (по прототипу) К 800.0 г пресной воды добавляют 60.0 г полиоксихлорида алюминия аква-аурат 30, 80.0 г карбамида и 60.0 г уротропина. После тщательного перемешивания получают 1000.0 г состава, содержащего 6.0 мас.% полиоксихлорида алюминия аква-аурат 30 (в пересчете на безводный концентрация алюминия хлористого составляет 4.7 мас.%), 8.0 мас.% карбамида, 6.0 мас.% уротропина и 80.0 мас.% воды. Полученный состав выдерживают при 22°С до образования геля. Время гелеобразования состава 5 часов. Затем проводят измерения вязкости, модуля упругости и пластической прочности полученного геля. Значения вязкости и модуля упругости геля приведены в таблице 2. Пластическая прочность геля составляет 0.8 кПа. Состав используют для определения фильтрационных свойств. Водопроницаемость колонки после образования геля снижается в 32 раза. Синерезис геля за 7 суток составляет 21.4%.
Пример 3. 60.0 г полиоксихлорида алюминия аква-аурат 30, 80.0 г карбамида, 60.0 г уротропина и 5.0 г борной кислоты растворяют в 295.0 г пресной воды. К полученному в количестве 500.0 г раствору, содержащему 12.0 мас.% полиоксихлорида алюминия аква-аурат 30, 16.0 мас.% карбамида, 12.0 мас.% уротропина, 1.0 мас.% борной кислоты и 59.0 мас.% воды, при перемешивании добавляют 500.0 г 6.0%-ного раствора ПВС. После тщательного перемешивания получают 1000.0 г состава, содержащего 3.0 мас.% ПВС, 0.5 мас.% борной кислоты, 6.0 мас.% полиоксихлорида алюминия аква-аурат 30 (в пересчете на безводный концентрация алюминия хлористого составляет 4.7 мас.%), 8.0 мас.% карбамида, 6.0 мас.% уротропина и 76.5 мас.% воды. Состав термостатируют при 22°С до образования геля. Время гелеобразования состава - 5 часов. Затем проводят измерения вязкости и упругости полученного геля. Значения вязкости и модуля упругости геля приведены в таблице 2.
Пример 4. К 60.0 г полиоксихлорида алюминия аква-аурат 30, 80.0 г карбамида, 60.0 г уротропина и 10.0 г борной кислоты добавляют 290.0 г пресной воды, тщательно перемешивают до гомогенного состояния. К полученному в количестве 500.0 г раствору, содержащему 12.0 мас.% полиоксихлорида алюминия аква-аурат 30, 16.0 мас.% карбамида, 12.0 мас.% уротропина, 2.0 мас.% борной кислоты и 58.0 мас.% воды, при перемешивании добавляют 500.0 г 10.0%-ного раствора ПВС. После перемешивания получают 1000.0 г состава, содержащего 5.0 мас.% ПВС, 1.0 мас.% борной кислоты, 6.0 мас.% полиоксихлорида алюминия аква-аурат 30 (в пересчете на безводный концентрация алюминия хлористого составляет 4.7 мас.%), 8.0 мас.% карбамида, 6.0 мас.% уротропина и 74.0 мас.% воды. Состав термостатируют при 22°С до образования геля. Время гелеобразования состава - 4.5 часа. Затем проводят измерения вязкости и упругости полученного геля. Значения вязкости и модуля упругости геля приведены в таблице 2. Пластическая прочность геля составляет 12.56 кПа. Состав используют для определения фильтрационных свойств. Водопроницаемость колонки после образования геля снижается в 400 раз. Синерезис геля за 7 суток составляет 0,7%.
Пример 5. 60.0 г полиоксихлорида алюминия аква-аурат 30, 160.0 г карбамида, 60.0 г уротропина и 10.0 г борной кислоты растворяют в 210.0 г пресной воды. К полученному в количестве 500.0 г раствору, содержащему 12.0 мас.% полиоксихлорида алюминия аква-аурат 30, 32.0 мас.% карбамида, 12.0 мас.% уротропина, 2.0 мас.% борной кислоты и 42.0 мас.% воды, при перемешивании добавляют 500.0 г 10.0%-ного раствора ПВС и получают 1000.0 г состава, содержащего 5.0 мас% ПВС, 1.0 мас.% борной кислоты, 6.0 мас.% полиоксихлорида алюминия аква-аурат 30 (в пересчете на безводный концентрация алюминия хлористого составляет 4.7 мас.%), 16.0 мас.% карбамида, 6.0 мас.% уротропина и 66.0 мас.% воды. Состав термостатируют при 22°С до образования геля. Время гелеобразования состава - 4 часа. Затем проводят измерения вязкости и упругости полученного геля. Значения вязкости и модуля упругости геля приведены в таблице 2.
Пример 6. К 102.0 г полиоксихлорида алюминия аква-аурат 30, 160.0 г карбамида, 80.0 г уротропина и 10.0 г борной кислоты добавляют 148.0 г пресной воды и перемешивают. К полученному в количестве 500.0 г раствору, содержащему 20.4 мас.% полиоксихлорида алюминия аква-аурат 30, 32.0 мас.% карбамида, 16.0 мас.% уротропина, 2.0 мас.% борной кислоты и 29.6 мас.% воды, при перемешивании добавляют 500.0 г 6.0%-ного раствора ПВС. После перемешивания получают 1000.0 г состава, содержащего 3.0 мас.% ПВС, 1.0 мас.% борной кислоты, 10.2 мас.% полиоксихлорид алюминия аква-аурат 30 (в пересчете на безводный концентрация алюминия хлористого составляет 8.0 мас.%), 16.0 мас.% карбамида, 8.0 мас.% уротропина и 61.8 мас.% воды. Состав термостатируют при 22°С до образования геля. Время гелеобразования состава - 4.5 часа. Затем проводят измерения вязкости и упругости полученного геля. Значения вязкости и модуля упругости геля приведены в таблице 2.
Пример 7. 72.0 г алюминия хлористого 6-водного, 160.0 г карбамида, 40.0 г уротропина и 10.0 г борной кислоты растворяют в 218.0 г пресной воды. К полученному в количестве 500.0 г раствору, содержащему 8.0 мас.% алюминия хлористого, 32.0 мас.% карбамида, 8.0 мас.% уротропина, 2.0 мас.% борной кислоты и 50.0 мас.% воды, при перемешивании добавляют 500.0 г 10.0%-ного раствора ПВС и получают 1000.0 г состава, содержащего 5.0 мас.% ПВС, 1.0 мас.% борной кислоты, 4.0 мас.% алюминия хлористого, 16.0 мас.% карбамида, 4.0 мас.% уротропина и 70.0 мас.% воды. Состав термостатируют при 22°С до образования геля. Время гелеобразования состава - 8 часов. Затем проводят измерения вязкости и упругости полученного геля. Значения вязкости и модуля упругости геля приведены в таблице 2.
Пример 8. К 72.0 г алюминия хлористого 6-водного, 160.0 г карбамида, 20.0 г уротропина и 10.0 г борной кислоты добавляют 238.0 г пресной воды, тщательно перемешивают до гомогенного состояния. К полученному в количестве 500.0 г раствору, содержащему 8.0 мас.% алюминия хлористого, 32.0 мас.% карбамида, 4.0 мас.% уротропина, 2.0 мас.% борной кислоты и 54.0 мас.% воды, при перемешивании добавляют 500.0 г 6.0%-ного раствора ПВС. После перемешивания получают 1000.0 г состава, содержащего 3.0 мас.% ПВС, 1.0 мас.% борной кислоты, 4.0 мас.% алюминия хлористого, 16.0 мас.% карбамида, 2.0 мас.% уротропина и 74.0 мас.% воды. Состав термостатируют при 22°С до образования геля. Время гелеобразования состава - 36 часов. Затем проводят измерения вязкости и упругости полученного геля. Значения вязкости и модуля упругости геля приведены в таблице 2.
Пример 9. 36.0 г алюминия хлористого 6-водного, 40.0 г карбамида, 60.0 г уротропина и 10.0 г борной кислоты растворяют в 354.0 г пресной воды. К полученному в количестве 500.0 г раствору, содержащему 4.0 мас.% алюминия хлористого, 8.0 мас.% карбамида, 12.0 мас.% уротропина, 2.0 мас.% борной кислоты и 74.0 мас.% воды, при перемешивании добавляют 500.0 г 6.0%-ного раствора ПВС и получают 1000.0 г состава, содержащего 3.0 мас.% ПВС, 1.0 мас.% борной кислоты, 2.0 мас.% алюминия хлористого, 4.0 мас.% карбамида, 6.0 мас.% уротропина и 84.0 мас.% воды. Состав термостатируют при 22°С до образования геля. Время гелеобразования состава - 9.5 часов. Затем проводят измерения вязкости и упругости полученного геля. Значения вязкости и модуля упругости геля приведены в таблице 2.
Пример 10. К 72.0 г алюминия хлористого 6-водного, 60.0 г карбамида, 60.0 г уротропина и 10.0 г борной кислоты добавляют 298.0 г пресной воды, тщательно перемешивают до гомогенного состояния. К полученному в количестве 500.0 г раствору, содержащему 8.0 мас.% алюминия хлористого, 12.0 мас.% карбамида, 12.0 мас.% уротропина, 2.0 мас.% борной кислоты и 66.0 мас.% воды, при перемешивании добавляют 500.0 г 10.0%-ного раствора ПВС. После перемешивания получают 1000.0 г состава, содержащего 5.0 мас.% ПВС, 1.0 мас.% борной кислоты, 4.0 мас.% алюминия хлористого, 6.0 мас.% карбамида, 6.0 мас.% уротропина и 78.0 мас.% воды. Состав термостатируют при 22°С до образования геля. Время гелеобразования состава - 5 часов. Затем проводят измерения вязкости и упругости полученного геля. Значения вязкости и модуля упругости геля приведены в таблице 2.
Пример 11. 108.0 г алюминия хлористого 6-водного, 80.0 г карбамида, 60.0 г уротропина и 10.0 г борной кислоты растворяют в 242.0 г пресной воды. К полученному в количестве 500.0 г раствору, содержащему 12.0 мас.% алюминия хлористого, 16.0 мас.% карбамида, 12.0 мас.% уротропина, 2.0 мас.% борной кислоты и 58.0 мас.% воды, при перемешивании добавляют 500.0 г 10.0%-ного раствора ПВС и получают 1000.0 г состава, содержащего 5.0 мас.% ПВС, 1.0 мас.% борной кислоты, 6.0 мас.% алюминия хлористого, 8.0 мас.% карбамида, 6.0 мас.% уротропина и 74.0 мас.% воды. Состав термостатируют при 22°С до образования геля. Время гелеобразования состава - 8 часов. Затем проводят измерения вязкости и упругости полученного геля. Значения вязкости и модуля упругости геля приведены в таблице 2.
Пример 12. К 88.0 г алюминия азотнокислого 9-водного, 150.0 г карбамида, 60.0 г уротропина и 10.0 г борной кислоты добавляют 192.0 г пресной воды, тщательно перемешивают до гомогенного состояния. К полученному в количестве 500.0 г раствору, содержащему 10.0 мас.% алюминия азотнокислого, 30.0 мас.% карбамида, 12.0 мас.% уротропина, 2.0 мас.% борной кислоты и 46.0 мас.% воды, при перемешивании добавляют 500.0 г 10.0%-ного раствора ПВС. После перемешивания получают 1000.0 г состава, содержащего 5.0 мас.% ПВС, 1.0 мас.% борной кислоты, 5.0 мас.% алюминия азотнокислого, 15.0 мас.% карбамида, 6.0 мас.% уротропина и 68.0 мас.% воды. Состав термостатируют при 22°С до образования геля. Время гелеобразования состава - 14 часов. Затем проводят измерения вязкости и упругости полученного геля. Состав используют для определения фильтрационных характеристик и нефтевытесняющей способности состава. После образования геля наблюдается выравнивание профиля притока и увеличение коэффициента нефтевытеснения на 5.6-11.3%. Значения вязкости и модуля упругости геля приведены в таблице 2.
Из результатов исследований, представленных в таблице 2, следует, что гели, полученные из предлагаемого состава при температуре 22°С, имеют улучшенные структурно-механические свойства. Вязкость и модуль упругости геля, полученного из предлагаемого состава, в 1.5-9.7 раз и в 1.9-8.5 раз, соответственно, выше, чем вязкость и модуль упругости геля, полученного из состава-прототипа. Значение пластической прочности геля предлагаемого состава увеличивается в 15.7 раз, по сравнению с пластической прочностью геля состава-прототипа. Исследование процесса старения гелей со временем показало, что синерезис геля предлагаемого состава в 30.6 раз ниже, чем геля-прототипа.
В результате проведенных исследований фильтрационных характеристик и проведенных расчетов было определено, что водопроницаемость колонок с составом - прототипом до и после гелеобразования снижается в 32 раза, предлагаемый гелеобразующий состав снижает проницаемость колонки после гелеобразования в 400 раз. Таким образом, использование предлагаемого состава приводит к увеличению эффективности состава в 12.5 раз, по сравнению с прототипом (табл.1), кроме того, прирост коэффициента нефтевытеснения составляет 5.6-11.3% (табл.3).
Использование предлагаемого состава позволяет добиться эффективного ограничения водопритока, увеличения охвата пласта заводнением и повышения нефтеотдачи пластов с пластовой температурой ниже 60°С за счет повышения структурно-механических свойств, снижения синерезиса геля и улучшения фильтрационных характеристик геля, образующего водоизолирующий экран.
Таблица 1
Фильтрационные параметры
Состав: вещества, мас.%
По прототипу
ПВС - 5.0
Полиоксихлорид алюминия
Борная кислота -1.0
аква-аурат 30-6.0
Полиоксихлорид алюминия
Карбамид - 8.0
аква-аурат 30-6.0
Уротропин - 6.0
Карбамид - 8.0
Вода - остальное
Уротропин - 6.0
Вода - остальное
Газопроницаемость колонок с воздушно-сухим грунтом, µм<sup>2</sup>
41
54
Водопроницаемость колонок без геля k, µм<sup>2</sup>
13
20
Длина, см
87
116
Внутренний диаметр, см
1.8
2
Давление начала фильтрации Р, атм
0.20
1.45
Водопроницаемость колонки с гелем kг, µм<sup>2</sup>
0.41
0.05
Кратность снижения проницаемости, k/kг
32
400
kг/P, µм<sup>2</sup>/атм
2.09
0.03
P/k<sub>г</sub>, атм/µм<sup>2</sup>
0.48
29.51
Таблица 2
№ п.п
Вещества
Концентрация, масс.%
Вязкость раствора, мПа·с
Вязкость геля, Па·с
Модуль упругости геля, кПа
1
2
3
4
5
6
1
По прототипу
АlСl<sub>3</sub>·6Н<sub>2</sub>O
7.2
(в пересчете на безводный АlСl<sub>3</sub>)
(4.0)
1.51
0.88
32.4
Карбамид
16.0
Уротропин
8.0
Вода
72.0
2
По прототипу
Полиоксихлорид алюминия аква-аурат 30
6.0
(в пересчете на безводный АlСl<sub>3</sub>)
(4.7)
1.59
1.03
64.1
Карбамид
8.0
Уротропин
6.0
Вода
80.0
3
ЛВС
3.0
Борная кислота
0.5
Полиоксихлорид алюминия
аква-аурат 30
6.0
28.27
5.46
248.0
(в пересчете на безводный АlСl<sub>3</sub>)
(4.7)
Карбамид
8.0
Уротропин
6.0
Вода
76.5
4
ЛВС
5.0
Борная кислота
1.0
Полиоксихлорид алюминия
аква-аурат 30
6.0
109.40
7.85
250.7
(в пересчете на безводный АlСl<sub>3</sub>)
(4.7)
Карбамид
8.0
Уротропин
6.0
Вода
74.0
5
ПВС
5.0
Борная кислота
1.0
Полиоксихлорид алюминия
аква-аурат 30
6.0
142.02
8.54
237.3
(в пересчете на безводный АlСl<sub>3</sub>)
(4.7)
Карбамид
16.0
Уротропин
6.0
Вода
66.0
6
ПВС
3.0
Борная кислота
1.0
Полиоксихлорид алюминия аква-аурат 30
10.2
43.03
3.25
275.5
(в пересчете на безводный АlСl<sub>3</sub>)
(8.0)
Карбамид
16.6
Уротропин
8.0
Вода
61.8
7
ПВС
5.0
Борная кислота
1.0
АlСl<sub>3</sub>·6Н<sub>2</sub>O
7.2
(в пересчете на безводный АlСl<sub>3</sub>)
(4.0)
77.14
4.98
158.8
Карбамид
16.0
Уротропин
4.0
Вода
70.0
8
ПВС
3.0
Борная кислота
1.0
АlСl<sub>3</sub>·6Н<sub>2</sub>O
7.2
(в пересчете на безводный АlСl<sub>3</sub>)
(4.0)
29.98
7.28
285.2
Карбамид
16.0
Уротропин
2.0
Вода
74.0
9
ПВС
3.0
Борная кислота
1.0
АlСl<sub>3</sub>·6Н<sub>2</sub>O
3.6
(в пересчете на безводный АlСl<sub>3</sub>)
(2.0)
23.52
1.49
62.7
Карбамид
4.0
Уротропин
6.0
Вода
84.0
1U
ПВС
5.0
Борная кислота
1.0
АlСl<sub>3</sub>·6Н<sub>2</sub>O
7.2
(в пересчете на безводный АlСl<sub>3</sub>)
(4.0)
67.38
2.21
105.8
Карбамид
6.0
Уротропин
6.0
Вода
78.0
11
ПВС
5.0
Борная кислота
1.0
АlСl<sub>3</sub>·6Н<sub>2</sub>O
10.8
(в пересчете на безводный АlСl<sub>3</sub>)
(6.0)
64.90
2.38
113.8
Карбамид
8.0
Уротропин
6.0
Вода
74.0
12
ПВС
5.0
Борная кислота
1.0
Аl(NО<sub>3</sub>)<sub>3</sub>·9Н<sub>2</sub>O
8.8
(в пересчете на безводный Аl(NО<sub>3</sub>)<sub>3</sub>)
(5.0)
100.17
2.43
42.4
Карбамид
15.0
Уротропин
6.0
Вода
68.0
Таблица 3
Наименование параметра
Величина параметра
1 колонка
2 колонка
Модель (ср.)
Газопроницаемость, мкм<sup>2</sup>
0.314
1.141
0.728
Поровый объем, см<sup>3</sup>
26.3
31.6
57.9
Объем закачки воды до гелеобразующего состава,
в см<sup>3</sup>
93.8
190.0
283.8
в объемах пор
3.6
6.0
4.9
Среднее отношение подвижностей
1
2
Коэффициент вытеснения нефти водой, %
72.8
28.0
41.2
Объем оторочки гелеобразующего состава,
в см<sup>3</sup>
10.0
16.8
26.8
в объемах пор
0.38
0.53
0.46
Объем закачки воды после гелеобразующего
состава, в см<sup>3</sup>
14.1
264.5
278.6
в объемах пор
0.54
8.37
4.81
Среднее отношение подвижностей
1
19
Жидкости после закачки состава
Коэффициент вытеснения нефти водой и
78.4
39.3
50.8
составом, %
Прирост коэффициента нефтевытеснения, %
5.6
11.3
9.6
Остаточная нефтенасыщенность, %
8.2
46.1
28.9